(57)【特許請求の範囲】
【請求項１】
創傷被覆材であるインプラントを製造する方法であって、マグネシウム又はマグネシウム合金で構成されたシート状構造体をコラーゲン含有調製物で被覆し、該コラーゲン含有調製物を乾燥させる、インプラントを製造する方法。
【請求項２】
コラーゲン含有懸濁液を前記コラーゲン含有調製物として使用する、請求項１に記載のインプラントを製造する方法。
【請求項３】
天然コラーゲンを含む懸濁液を使用する、請求項２に記載のインプラントを製造する方法。
【請求項４】
マグネシウム又はマグネシウム合金で構成された前記シート状構造体は、メッシュの形である、請求項１〜３のいずれか一項に記載のインプラントを製造する方法。
【請求項５】
マグネシウム又はマグネシウム合金で構成された前記シート状構造体は、幾何学的に安定している、請求項１〜４のいずれか一項に記載のインプラントを製造する方法。
【請求項６】
マグネシウム又はマグネシウム合金で構成された前記シート状構造体を支持体に適用する、請求項１〜５のいずれか一項に記載のインプラントを製造する方法。
【請求項７】
動物又はヒト由来の凍結乾燥した皮膚であるコラーゲン膜を前記支持体として使用する、請求項６に記載のインプラントを製造する方法。
【請求項８】
少なくともマグネシウム又はマグネシウム合金で構成された前記シート状構造体を被覆する前に、前記コラーゲン含有調製物を５．５より高いｐＨ値に調整する、請求項１〜７のいずれか一項に記載のインプラントを製造する方法。
【請求項９】
前記コラーゲン含有調製物の乾燥を凍結乾燥により行う、請求項１〜８のいずれか一項に記載のインプラントを製造する方法。
【請求項１０】
創傷被覆材であるインプラントであって、コラーゲン含有シート状構造体に接合しており、該コラーゲン含有シート状構造体に包埋されている、マグネシウム又はマグネシウム合金で構成された前記シート状構造体を含む、インプラント。
【請求項１１】
前記インプラントは、コラーゲン膜で構成された支持体を含み、該支持体上に前記コラーゲン含有シート状構造体が配置される、請求項１０に記載のインプラント。
【請求項１２】
マグネシウム又はマグネシウム合金で構成された前記シート状構造体は、少なくとも一部に開孔を有し、メッシュの形である、請求項１０又は１１に記載のインプラント。
【請求項１３】
マグネシウム又はマグネシウム合金で構成された前記シート状構造体の厚さは、２０μｍ〜１ｍｍ、請求項１０〜１２のいずれか一項に記載のインプラント。
【請求項１４】
湾曲している、請求項１０〜１３のいずれか一項に記載のインプラント。
【請求項１５】
前記コラーゲン含有シート状構造体は、不織布及び／又はコラーゲン膜の形である、請求項１０〜１４のいずれか一項に記載のインプラント。
【発明の詳細な説明】
【技術分野】
【０００１】
本発明はコラーゲン含有インプラント、特に創傷被覆材として使用されるコラーゲン含有インプラントに関する。本発明はこのようなインプラントを製造する方法にも関する。
【背景技術】
【０００２】
コラーゲン含有創傷被覆材は様々な実施の形態での実施により知られている。例えば、特にコラーゲンで構成された不織布型の創傷被覆材が知られており、この被覆材は天然コラーゲンの懸濁液から作製される。化学的に溶解したコラーゲンから作製されたインプラントとは対照的に、天然コラーゲンから作製された被覆材は一般的に、良好な柔軟性及び引き裂き抵抗を示すという利点がある。
【０００３】
さらにドナー皮膚、特に動物由来のドナー皮膚から作製された創傷被覆材が利用可能である。特にブタ由来の中間層皮膚移植片がこの目的で使用され、該移植片は本質的に無菌のコラーゲン骨格が保たれるように湿式化学処理、特に酸性化及び酸化処理により調製される。このような創傷被覆材は特に熱傷に使用される。
【０００４】
このような既知のインプラントの不利点は、インプラントが屈曲状態では幾何学的に安定せず、すなわち適用場所によっては、インプラントが創傷部から巻き剥がれる（roll off）か、又はインプラントで被覆された欠損部位へと沈みやすいことであり、これは望ましくない。
【０００５】
特に小さい曲げ半径が必要となる顎領域におけるこのようなコラーゲンインプラントの使用が考慮されており、コラーゲンインプラントは予め骨移植片材料が補填されている骨の欠損部位への軟組織の内方成長を妨げるのに使用されることが多い。
【発明の概要】
【発明が解決しようとする課題】
【０００６】
背景技術を考慮して、本発明は、少なくとも従来技術の上述の不利点を軽減するという目的に基づいている。
【０００７】
本発明の特定の目的は、特に屈曲状態で幾何学安定性が改善された創傷被覆材を提供することである。
【課題を解決するための手段】
【０００８】
本発明の目的は、独立クレームのいずれか一項に記載されている、インプラントを製造する方法及びインプラントによって既に達成されている。
【０００９】
本発明の好ましい実施の形態及び変形形態は、それぞれの従属クレームの主題によって特定される。
【００１０】
本発明はインプラント、特に創傷被覆材として使用されるインプラントを製造する方法に関する。
【００１１】
本発明によれば、マグネシウム又はマグネシウム合金で構成されたシート状構造体をコラーゲン含有調製物で被覆し、コラーゲン含有調製物を乾燥させる。このようにして、マグネシウムが少なくとも部分的にコラーゲンに封入された、コラーゲンとマグネシウムとを含む複合材が作製される。
【００１２】
シート状構造体は特に、フィルム、メッシュ、布、特に不織布又は編布を指す。シート状構造体は特に０．５平方センチメートルより大きいサイズを有し、使用者が屈曲させることができる。マグネシウム又はマグネシウム合金からなるフィルムを使用することが好ましく、該フィルムは開孔を有していてもよく、特にメッシュの形で与えられていてもよい。
【００１３】
マグネシウムを用いることで、複合材の固有の幾何学安定性の改善が達成される。特に、この複合材は、被覆した欠損部位へと沈みにくい。同時に、マグネシウム又はマグネシウム合金は、留置後、或る特定期間内に分解する生体吸収性材料であり、このことは留置後にインプラントを取り出す必要がないことを意味している。
【００１４】
マグネシウム又はマグネシウム合金シート状構造体の被覆は、任意の好適な方法で、特にシート状構造体を上記調製物に浸すか、又はシート状構造体上に上記調製物を注ぐ若しくは吹き付けることにより、シート状構造体を上記調製物で被覆することにより行うことができる。
【００１５】
マグネシウム又はマグネシウム合金シート状構造体の被覆により、実質的に連続したコラーゲン層が形成されることが好ましい。特に、コラーゲンの不織布が乾燥後に形成される。
【００１６】
しかしながら、単に一種のフラフ（fluff：毛羽）がマグネシウム又はマグネシウム合金のシート状構造体上に形成されていることも考えられる。開孔のあるマグネシウム又はマグネシウム合金シート状構造体、特にメッシュの形のシート状構造体を使用することが特に考えられる。後者の実施の形態の変形では、コラーゲン懸濁液から形成されたシート状構造体がマグネシウム又はマグネシウム合金骨格をフラフによってのみ被覆することから、該コラーゲン懸濁液から形成されたシート状構造体も開孔を有し、またメッシュの形になる。このように適用された懸濁液は特に、更なる層、特にコラーゲン膜に対する付着促進剤として働くことができる。
【００１７】
コラーゲン含有調製物は液体であり、乾燥、特に凍結乾燥により凝固する。
【００１８】
特にコラーゲン含有懸濁液がコラーゲン含有調製物として使用される。天然コラーゲンを使用することが好ましく、天然コラーゲンは、コラーゲン原線維が大きく保存されており、化学的に溶解されていないコラーゲンを意味するものである。特に、天然のＩ型コラーゲンが使用される。このようなコラーゲン懸濁液は、特にドナー皮膚、好ましくはブタ由来のドナー皮膚から作製することができる。この場合、皮膚は例えば細かく刻むことにより機械的に粉砕され、湿式化学的に、好ましくは酸処理及び酸化処理により更に加工することで、特に脂肪の大部分を除去し、実質的に無菌の出発材料が残る。
【００１９】
特に固形分が０．５％〜５％（百分率は常に重量パーセントである）のコラーゲン懸濁液が使用される。
【００２０】
酸処理については、特に塩酸又はリン酸を使用することができる。塩化物イオンを含んでいると、マグネシウムの腐食が進むことから、塩化物イオンを含まない酸、すなわち特にリン酸を使用することが好ましい。
【００２１】
本発明の一実施の形態により与えられるようなマグネシウム又はマグネシウム合金のシート状構造体はコーティング層、特に不動態化層を有することができる。フッ化マグネシウム不動態化層を有するシート状構造体を使用することが特に考慮される。フッ化マグネシウム不動態化層を有するシート状構造体は、シート状構造体をフッ化水素酸に含浸させることにより作製することができる。
【００２２】
コラーゲン含有調製物は、少なくともマグネシウム又はマグネシウム合金シート状構造体を被覆する前に中和する、特に５．５より高い、好ましくは６．５より高いｐＨに中和することが好ましい。こうすることで、マグネシウム又は不動態化層が溶解するリスクを防ぐ。
【００２３】
中和は塩基性バッファー、特にリン酸バッファー、例えばリン酸三ナトリウムを用いて達成される。
【００２４】
マグネシウム又はマグネシウム合金で構成されたシート状構造体は特にメッシュの形で与えることができる。シート状構造体は開孔のあるシートの形で与えられることが好ましい。これにより、例えばワイヤから編まれたメッシュと比較してより良好な幾何学安定性がもたらされる。
【００２５】
特に開孔が導入された厚さ２０μｍ〜３００μｍのマグネシウムシートを基材として使用する。
【００２６】
開孔は、結合の改善をもたらす働きがある。
【００２７】
本発明の一実施の形態によれば、マグネシウム又はマグネシウム合金シート状構造体を支持体上に適用する。
【００２８】
特に例えば湿式化学的に調製され、凍結乾燥された動物又はヒト由来の皮膚等のコラーゲン膜を支持体として用いる。特に湿式化学的に調製されたブタ由来の中間層皮膚移植片を使用することができる。
【００２９】
マグネシウム又はマグネシウム合金シート状構造体を支持体上に適用したら、シート状構造体をコラーゲン含有調製物で被覆し、３成分、すなわち支持体；支持体上に配された、調製物を乾燥することにより形成されたコラーゲン不織布；及びコラーゲン不織布に包埋され、同時に支持体に接合しているマグネシウム又はマグネシウム合金のシート状構造体からなる複合材を形成することが好ましい。
【００３０】
特にコラーゲン含有懸濁液を使用することによって、マグネシウム又はマグネシウム合金のシート状構造体を更なる手段により支持体に接合させる必要がない複合材を作製することが可能である。
【００３１】
しかしながらそれでも、複合材の結束性（cohesion）を改善させるために、例えば縫合により、支持体をマグネシウム又はマグネシウム合金のシート状構造体に接合させることも考えられる。
【００３２】
さらに、マグネシウム又はマグネシウム合金シート状構造体は、結合を改善させるために、例えば粗面の形の、又は小さいバーブ（barbs：羽枝）の形のテクスチャを有していてもよい。
【００３３】
しかしながら、マグネシウム又はマグネシウム合金のシート状構造体を一種のポケットに組み込むことも考えられる。例えば特に、上部のコラーゲン膜と下部のコラーゲン膜とからなる中間層皮膚移植片を調製することが可能である。マグネシウム又はマグネシウム合金シート状構造体をこのように形成されたポケットに挿入する。
【００３４】
マグネシウム又はマグネシウム合金のシート状構造体を２つのコラーゲン膜の間に配置することも考えられる。特に２つのコラーゲン膜から、例えば縫合によりポケットを形成することが可能である。本発明のこの実施の形態は、コラーゲン膜の間に入れる前に、マグネシウム又はマグネシウム合金のシート状構造体を、後に隣接膜への付着促進剤として働くコラーゲン懸濁液で被覆することを排除するものではない。特にコラーゲン懸濁液でコーティングされたマグネシウム又はマグネシウム合金のシート状構造体を濡れたまま２つのコラーゲン膜の間に導入した後、任意にコラーゲン膜同士を押し付け、得られる複合材を凍結乾燥する。
【００３５】
本発明により得られる複合材の厚さは４ｍｍ未満、好ましくは３ｍｍ未満とする。
【００３６】
さらに本発明は特に上記のように作製することができるインプラントに関する。
【００３７】
インプラントは、マグネシウム又はマグネシウム合金で構成されたシート状構造体を含む。このシート状構造体はコラーゲン含有シート状構造体に接合されており、特にマグネシウム又はマグネシウム合金シート状構造体はコラーゲン含有シート状構造体に包埋されている。
【００３８】
しかしながら、コラーゲン含有シート状構造体を隣接マグネシウム又はマグネシウム合金シート状構造体と、例えば縫う又は接着することにより接合させることも考えられる。特に上記の支持体、すなわちコラーゲン膜を使用することができる。膜は、例えば織り交ぜる（interweaving）ことによっても接合することができる。
【００３９】
コラーゲン含有シート状構造体は特にコラーゲン不織布とすることができ、該不織布は、天然コラーゲンの懸濁液の凍結乾燥により上記のように調製することができる。
【００４０】
コラーゲン含有シート状構造体は、連続層の形で与えることができるが、開孔を有していてもよい。特にメッシュ状マグネシウム又はマグネシウム合金シート材を用いる場合、該シート材はコラーゲン不織布のフラフのみで被覆されていればよい。
【００４１】
本発明の一実施の形態では、インプラントは支持体、特にコラーゲン膜で構成された支持体を含み、該支持体上にコラーゲン含有シート状構造体が配置される。
【００４２】
マグネシウム又はマグネシウム合金シート状構造体の少なくとも一部に開孔があり、したがって特にメッシュの形で与えられることが好ましい。
【００４３】
マグネシウム又はマグネシウム合金のシート状構造体の厚さは、好ましくは２０μｍ〜１ｍｍ、最も好ましくは５０μｍ〜３００μｍである。
【００４４】
インプラントは特に湾曲形状を有し、欠損部位に沈まないよう幾何学的に安定している。
【００４５】
これより本発明の主題を、図１〜図４の図面を参照してより詳細に説明する。
【図面の簡単な説明】
【００４６】
【図１】本発明によるインプラントを作製する方法を例示により説明する図である。
【図２】本発明によるインプラントを作製する方法を例示により説明する図である。
【図３】本発明によるインプラントを作製する方法を例示により説明する図である。
【図４】インプラントの写真を示す図である。
【発明を実施するための形態】
【００４７】
図１に、本発明の例示的な実施形態では、湿式化学的に調製されたブタ由来の中間層皮膚移植片からなる支持体１の概略図を示している。したがって、この支持体はコラーゲン膜である。
【００４８】
マグネシウム又はマグネシウム合金のシート状構造体２が支持体１上に置かれている。
【００４９】
この例示的な実施形態では、シート状構造体は、マグネシウム又はマグネシウム合金フィルムからなるメッシュの形で与えられている。この例示的な実施の形態では、メッシュには菱形の開孔がある。
【００５０】
マグネシウム又はマグネシウム合金のシート状構造体２は、支持体１のエッジ部までは広がっていない。
【００５１】
図２に示されるように、次いで支持体１及びマグネシウム又はマグネシウム合金のシート状構造体をコラーゲン含有調製物３で被覆する。
【００５２】
本発明の例示的な実施形態では、このコラーゲン含有調製物はブタ由来の０．５％〜５％のコラーゲン懸濁液である。コラーゲン懸濁液を適用前にリン酸バッファーを用いて中和する、特に７±０．５のｐＨ値に中和する。
【００５３】
この場合、コラーゲン含有調製物３は、好適な取扱いツールを用いて塗る。
【００５４】
そのようにして作製された複合材を、支持体１が十分に湿るまで、１５分〜１２０分間置く。
【００５５】
続いて、凍結乾燥を６時間〜５日間に亘って行う。
【００５６】
ここでは、図３に作製される複合材の概略断面図を示している。
【００５７】
この複合材は支持体１からなっており、本図では、この支持体上で、マグネシウム又はマグネシウム合金のシート状構造体２がコラーゲン含有調製物から形成されたコラーゲン不織布４に包埋されている。
【００５８】
同時に、コラーゲン不織布４は、支持体１との強固な結合をもたらしている。
【００５９】
図４は本発明による複合材の写真であり、ここで異なる層を引き裂いて示している。
【００６０】
コラーゲン膜の形の支持体と、支持体から引き裂かれたコラーゲン不織布４とを、その中に埋包されたマグネシウムのメッシュ５とともに見ることができる。
【００６１】
本発明により、とりわけ複合材を沈ませることなく、骨／顎領域における欠損部位を被覆するのに特に適した幾何学的に安定した生体吸収性膜を容易に得ることが可能になる。
【図１】
0006748095.tif 000002
【図２】
0006748095.tif 000003
【図３】
0006748095.tif 000004
【図４】
0006748095.tif 000005